ЛИГАТУРА ДЛЯ ОБРАБОТКИ ЧУГУНА
ADDITION ALLOY FOR TREATMENT OF CAST IRON

Изобретение относится к области металлургии, а именно к составам лигатуры, которая может быть использована в производстве чугуна.
Известна лигатура, содержащая, мас.%: алюминий 5,0-10,0; кремний 10,0-50,0; гафний 1,0-20,0; бор 1,0-5,0; углерод 0,2-5,0; железо - остальное [1].
Задачей изобретения является повышение прочности чугуна, обработанного лигатурой.
Технический результат достигается тем, что лигатура для обработки чугуна, содержащая алюминий, гафний, бор, углерод, железо, дополнительно содержит ниобий и цирконий при следующем соотношении компонентов, мас.%: алюминий 2,0-3,0; гафний 23,0-25,0; бор 3,0-5,0; углерод 0,5-1,5; ниобий 15,0-20,0; цирконий 5,0-10,0; железо - остальное.
В таблице приведены составы лигатуры.
Введение лигатуры в количестве 0,9-1% повысит прочность чугуна до 10%. Алюминий раскисляет чугун. Ниобий препятствует возникновению и развитию трещин в чугуне при ударных нагрузках. Гафний, ниобий, цирконий повышают прочность чугуна. Бор стабилизирует карбиды.
Лигатуру (в нагретом состоянии) вводят в печь за 15-20 мин до выпуска чугуна.
Источник информации
1. SU 821522, С22С 35/00, 1981.